먼저 , 반응기 에 폴리 올 ( polyol ) 을 넣 은 후 온도 를 80 ℃ 까지 가열 하 여 폴리 올 을 완전히 녹인다 . 그리고 디 메틸 올 프로 피오 닉 산 ( DMPA ; Dimethylol Propionic Acid ) 을 용제 N - 메틸 - 2 - 피 롤리 돈 ( NMP ; N - methyl - 2 - pyrrolidone ) 에 녹인 후 이 를 반응기 에 넣 고 같 은 온도 에서 30 분 동안 교반 하 여 잘 섞 어 준다 . 다음 으로 , 반응기 에 폴리우레탄 반응 촉매 인 주석 ( Sn ) 계 촉매 로서 디 부틸 틴 디 라우 레이트 ( DBTL ; dibutyltin dilaurate ) 와 , 이 소시아 네이트 화합물 을 넣 고 80 ℃ 에서 150 분 동안 반응 하 여 얻 고자 하 는 최종 의 NCO 그룹 을 말 단기 에 가지 는 폴리우레탄 ( PU ) 프레폴리머 ( prepolymer ) 를 합성 한다 . 이 와 같이 , NCO 말 단기 를 가지 는 PU 프레폴리머 의 합성 이 끝난 후 에 는 온도 를 60 ℃ 로 낮추 고 중화제 로서 트리 에틸아민 ( TEA ) 을 투입 하 여 상기 디 메틸 올 프로 피오 닉 산 ( DMPA ) 의 카르복실기 ( COOH 기 ) 그룹 을 중화 시킨다 . 중화 후 , 20 분 이 지나 면 희석제 로서 에폭시 및 아크릴 로부터 선택 된 하나 이상 의 단량체 를 투입 하 여 10 분 동안 완전히 희석 한다 . 이때 , 희석제 는 PU 프레폴리머 의 점도 를 낮춰 합성 시 반응 온도 제 어 및 흐름 성질 을 좋 게 한다 .